(57)【要約】【課題】優れた機械的強度を得ることができると共に、接触抵抗の低減を図ることができる燃料電池セパレータを提供する。【解決手段】燃料電池セパレータ４に関する。カーボンペーパ、カーボンクロス、カーボンフェルトのいずれかの基材８、又はこの基材８に樹脂組成物を含浸させることによって得られたプリプレグ１０を、樹脂組成物の両外層に配置してアウトサート成形する。【選択図】図１
2006127812.tif 000002
【特許請求の範囲】
【請求項１】
カーボンペーパ、カーボンクロス、カーボンフェルトのいずれかの基材、又はこの基材に樹脂組成物を含浸させることによって得られたプリプレグを、樹脂組成物の両外層に配置してアウトサート成形して成ることを特徴とする燃料電池セパレータ。
【請求項２】
基材の単重が３０〜１５０ｇ／ｍ２であることを特徴とする請求項１に記載の燃料電池セパレータ。
【請求項３】
基材が、燃料電池の電極を構成するガス拡散層として用いられるものであることを特徴とする請求項１又は２に記載の燃料電池セパレータ。
【発明の詳細な説明】
【技術分野】
【０００１】
本発明は、燃料電池の構成部品である燃料電池セパレータに関するものである。
【背景技術】
【０００２】
近年、石油や石炭などの化石燃料の燃焼などによって排出される二酸化炭素が一因とされる地球温暖化が環境問題として取り上げられている。このような中、省エネルギー効果が期待でき、クリーンな発電システムとして燃料電池が注目され、様々な分野において実用化が検討されている。
【０００３】
図２は燃料電池の基本構造を模式的に例示した斜視図であり、この図によれば、電解質１を挟むように燃料極２（マイナスの電極）と空気極３（プラスの電極）が配置され、その両側には、両側面に複数個の凸部５が形成されている燃料電池セパレータ４が配置され、単電池（単位セル）が構成されている。ここで、燃料電池の電極である上記燃料極２と空気極３はいずれもガス拡散層７で構成されている。また、上記凸部５は、隣り合う凸部５同士の間で、燃料である水素と酸素の流路であるガス供給排出用溝６を構成している。このガス供給排出用溝６は、燃料電池内を流れる水素、酸素及び冷却水が混合しないように分離する働きを有すると共に、燃料電池の単位セルで発電した電気エネルギーを外部へ伝達したり単位セルで生じた熱を外部へ放熱するという重要な役割を担っている。
【０００４】
そして、上記の単位セルを数十個〜数百個積み重ねて電池本体（セルスタック）を形成している。この単位セルにおいては、電解質１を介して対向する一対の電極のうち燃料極２に水素を、空気極３に酸素を供給して、水素と酸素の電気化学反応により直接電気エネルギーに変換される。
【０００５】
すなわち、水素は、燃料極２中の触媒の働きにより、電子を切り離して水素イオンになり、この水素イオンは電解質１の中を移動する。水素イオンは、対向する電極である空気極３に供給された酸素と、外部回路を通じて戻ってきた電子と反応して水となる。そして、この外部回路を通じて電子が移動することで電気が発生するものである。
【０００６】
電解質１は、水酸化カリウム、リン酸、高分子膜等の種類があり、その種類によって燃料電池はそれぞれアルカリ型、リン酸型、固体高分子型に分類される。
【０００７】
これらのなかでも、特に固体高分子型燃料電池は、作動温度が常温〜約１２０℃程度と低く、小型化が可能なので、家庭向けコージェネ、自動車などの用途への適用が期待されている。
【０００８】
このような燃料電池において、燃料電池セパレータ４は、優れた導電性や耐食性と共に、ガスの不透過性や、機械的強度、耐衝撃性を有することが強く求められており、これまでに数々の燃料電池セパレータ４やその製造方法が提案されている。
【０００９】
燃料電池セパレータ４の製造方法としては、微細な空隙部を有する金属材料からなる３次元網目状構造物にフェノール樹脂、エポキシ樹脂等を含浸させてプリプレグを作成し、ついでプレス成形して加熱硬化させる方法が提案されている（例えば、特許文献１参照。）。また、燃料電池セパレータ４としては、リブ部及び平坦部を有する燃料電池セパレータ４において、平坦部が膨張黒鉛粉と固形樹脂の混合物を含む層及び固形樹脂を含有した絶縁性を有する材料を含む層からなり、かつ膨張黒鉛粉と混合する固形樹脂の融点と絶縁性を有する材料に含有する固形樹脂の融点がほぼ同等である燃料電池セパレータ４（例えば、特許文献２参照。）や、板厚のばらつきが０.１５ｍｍ以下の燃料電池セパレータ４（例えば、特許文献３参照。）が提案されており、また、炭素質粉末を被覆する樹脂被覆層と、この樹脂被覆層を形成する樹脂よりも高耐熱性の樹脂強化層とで形成された燃料電池セパレータ成形用複合材も提案されている（例えば、特許文献４参照。）。さらには、導電ガス遮断層の両面に導電層を有する燃料電池用セパレータ等も提案されている（例えば、特許文献５参照。）。
【００１０】
しかしながら、これまでに提案された上記のような燃料電池セパレータ４は、家庭用据え置き型コージェネ向け燃料電池セパレータとして使用するには十分な機械的強度を有するものであるが、過酷な条件で使用される車載用燃料電池のセパレータとして用いる場合には、セパレータの端部にクラックが生じたりするなど現状実用化されるまでの機械的強度を有しておらず、また、さらなる接触抵抗の低減も要請されているのが実情である。
【特許文献１】特開２０００−１６４２２６号公報
【特許文献２】特開２００２−３６７６２３号公報
【特許文献３】特開２００３−１９７２１５号公報
【特許文献４】特開２００３−２５７４４６号公報
【特許文献５】特開２００１−１５１３１号公報
【発明の開示】
【発明が解決しようとする課題】
【００１１】
本発明は上記の点に鑑みてなされたものであり、優れた機械的強度を得ることができると共に、接触抵抗の低減を図ることができる燃料電池セパレータを提供することを目的とするものである。
【課題を解決するための手段】
【００１２】
本発明の請求項１に係る燃料電池セパレータは、カーボンペーパ、カーボンクロス、カーボンフェルトのいずれかの基材８、又はこの基材８に樹脂組成物９を含浸させることによって得られたプリプレグ１０を、樹脂組成物９の両外層に配置してアウトサート成形して成ることを特徴とするものである。
【００１３】
請求項２の発明は、請求項１において、基材８の単重が３０〜１５０ｇ／ｍ２であることを特徴とするものである。
【００１４】
請求項３の発明は、請求項１又は２において、基材８が、燃料電池の電極を構成するガス拡散層７として用いられるものであることを特徴とするものである。
【発明の効果】
【００１５】
本発明の請求項１に係る燃料電池セパレータによれば、硬化樹脂に比べて高強度・高導電性の基材がアウトサート成形で燃料電池セパレータの表面に存在することとなるので、優れた機械的強度を得ることができると共に、接触抵抗の低減を図ることができるものである。
【００１６】
請求項２の発明によれば、燃料電池セパレータの機械的強度を十分確保した上で、電池本体（セルスタック）の軽量化を図ることができるものである。
【００１７】
請求項３の発明によれば、燃料電池の電極を構成するガス拡散層と同種の素材で形成された基材がアウトサート成形で燃料電池セパレータの表面に存在することとなるので、接触抵抗を一層低くすることができるものである。
【発明を実施するための最良の形態】
【００１８】
以下、本発明の実施の形態を説明する。
【００１９】
本発明において基材８としては、カーボンペーパ、カーボンクロス、カーボンフェルトのいずれかのものを用いる。これらは、一般に市販されているものを使用してもよく、また、市販されている炭素繊維などのプリプレグ１０を代用してもよい。これらは、強度・弾性が大きく、耐熱性や耐薬品性に優れ、さらに軽量であることから、燃料電池セパレータ４の機械的強度、耐食性といった性能の向上や軽量化を図ることができる。また、上記の基材８は導電性にも優れている。
【００２０】
また、基材８の単重は３０〜１５０ｇ／ｍ２であることが好ましい。このような基材８を用いれば、燃料電池セパレータ４の機械的強度を十分確保した上で、電池本体（セルスタック）の軽量化を図ることができるものである。なお、軽量化を図るためには、できるだけ単重の小さい基材８を用いるのが好ましいが、実際上入手可能な基材８の単重の下限は３０ｇ／ｍ２である。また、基材８の単重が１５０ｇ／ｍ２を超えると、軽量化の要請に十分応えられないおそれがある。
【００２１】
本発明においてプリプレグ１０としては、上記の基材８に後述する樹脂組成物９を含浸させ、さらに乾燥させて、導電性基材８中の樹脂組成物９を半硬化（Ｂステージ状態）させて得られるものを用いる。含浸方法については特に制限されることはなく、例えば樹脂組成物９を有機溶媒に溶解させて樹脂ワニスを調製し、この樹脂ワニスに導電性基材８を浸漬するなどして、導電性基材８に樹脂ワニスを含浸させるようにしてもよい。有機溶媒としては、各種の溶媒を用いることができ、例えばメチルエチルケトン、トルエン、ベンゼン、ケトン、ホルムアミド、アルコールなどを挙げることができる。
【００２２】
上記のように本発明におけるプリプレグ１０は、樹脂組成物９を基材８に含浸させて得られるものであるが、この樹脂組成物９は、熱硬化性樹脂及び黒鉛粒子を含有し、上記黒鉛粒子の平均粒径が１〜１５０μｍであり、かつ、プリプレグ１０中における熱硬化性樹脂の含有率が４０〜７０質量％の範囲とすることができる。
【００２３】
黒鉛粒子は、プリプレグ１０の電気比抵抗を低減させ、導電性を向上させるために含有されるもので、上記のように平均粒径１〜１５０μｍの範囲のものを用いることができるが、平均粒径が１μｍ未満の場合にはプリプレグ１０を成形して得られる燃料電池セパレータ４の成形性が低下するおそれがあるため好ましくない。１５０μｍを超える場合には燃料電池セパレータ４の表面平滑性が損なわれたり、機械的強度が低下するなどの問題を生じるおそれがあるため好ましくない。
【００２４】
プリプレグ１０の製造方法や製造条件は、特に制限されることはなく、既知の方法や条件により製造される。例えば、基材８に樹脂組成物９を含浸させた後は、８０〜１８０℃の温度で、適宜の時間が設定され加熱乾燥される。このとき、加熱乾燥が不十分であるとプリプレグ１０内部の有機溶媒が除去されず、プリプレグ１０の表層部と内部の樹脂組成物９の濃度差によって歪が生じ、プリプレグ１０の表層部には微細なクラックが発生してしまうおそれがある。また、加熱乾燥を過度に行った場合には、プリプレグ１０の表層部では筋むらや樹脂垂れが発生するおそれがある。
【００２５】
また、プリプレグ１０中における熱硬化性樹脂の含有率は、プリプレグ１０全体の質量に対して４０〜７０質量％となるように含浸させることが好ましく、これによって優れた機械的強度を有すると共に、良好な導電性を有するプリプレグ１０を得ることができる。４０質量％未満では、ガスの不透過性が低下し、７０質量％より大きい場合には、導電性が低下してしまうため好ましくない。
【００２６】
熱硬化性樹脂としては、例えば、エポキシ樹脂、フェノール樹脂、ポリイミド樹脂、メラミン樹脂、不飽和ポリエステル樹脂、ジアリルフタレート樹脂等など各種の樹脂を挙げることができ、これらの樹脂より選ばれる少なくとも一種の樹脂を用いることができるが、樹脂成形に適用可能であれば特に制限されることはない。樹脂粘度や不純物の少なさなどから、これらの熱硬化性樹脂のうち、特にエポキシ樹脂とフェノール樹脂のうち少なくともいずれか一方を含むことが好ましく、更には、イオン性不純物が少ないエポキシ樹脂が好ましい。エポキシ樹脂が含まれる場合には、硬化触媒及び硬化開始剤を含有させることができる。
【００２７】
熱硬化性樹脂としてエポキシ樹脂、フェノール樹脂のうち少なくとも一方を含む場合は、熱硬化性樹脂全量に対して、エポキシ樹脂とフェノール樹脂との合計量が、５０〜１００質量％の範囲に設定することができる。
【００２８】
また、エポキシ樹脂やフェノール樹脂と共にポリイミド樹脂を使用することで、耐熱性や耐酸性の向上の効果が期待できる。例えば、ビスマレイミド樹脂である４，４−ジアミノジフェニルビスマレイミドを用いてもよい。
【００２９】
エポキシ樹脂としては、ビスフェノールＡ型エポキシ樹脂、ビスフェノールＦ型エポキシ樹脂、フェノールノボラック型エポキシ樹脂、クレゾールノボラック型エポキシ樹脂、環状脂肪族エポキシ樹脂など各種のエポキシ樹脂を例示することができるが、好ましくはクレゾールノボラック型エポキシ樹脂を用いる。
【００３０】
エポキシ樹脂の融点としては、７０〜１３０℃の範囲が好ましい。これにより、エポキシ樹脂を粉砕後、常温での形状が安定し成形時の取り扱い性が向上する。融点が７０℃未満の場合には、樹脂が凝集しやすく取り扱い性が低下し、１３０℃より高い場合には、後工程である樹脂組成物９の混練が困難となる場合があるので好ましくない。
【００３１】
このエポキシ樹脂の含有量は、熱硬化性樹脂全量に対して５０〜１００質量％の範囲に設定することができる。
【００３２】
また、低粘度のエポキシ樹脂を選択することによって、成形性を維持し、黒鉛粒子を高充填化することができる。
【００３３】
上記のようなエポキシ樹脂を用いる場合には、硬化触媒と硬化開始剤を含有することができるが、通常のエポキシ樹脂に使用されているものであれば特に制限されることはない。硬化触媒としては、アミン系化合物、リン系化合物を例示することができるが、アミン系化合物は燃料電池の触媒を被毒するおそれがあるため、リン系化合物を用いるのが好ましい。リン系化合物を用いることで、燃料電池セパレータ４を実際に使用した場合に、燃料電池セパレータ４からの塩素イオンの溶出を低減させることができる。このようなリン系化合物としては、例えばトリフェニルホスフィンを例示することができる。
【００３４】
このような硬化触媒の含有量は適宜設定されるが、好ましくはエポキシ樹脂１００質量部に対して０.５〜３質量部の範囲となるようにするものである。
【００３５】
硬化開始剤としては、アミン系化合物、酸無水物系化合物、フェノール系化合物など各種の化合物が挙げられるが、硬化性、成形性が優れるフェノール系化合物を用いるのが好ましい。アミン系化合物を用いる場合には、燃料電池セパレータ４の電気伝導度を高い状態に維持することが困難となり、また燃料電池の触媒を被毒するおそれもある。酸無水物系化合物は耐酸性の環境下で加水分解して、電気伝導度が低下したり、不純物の溶出が増大してしまうおそれがある。
【００３６】
硬化開始剤の含有量としては、エポキシ樹脂に対する硬化開始剤の化学量論上の当量比が、１．００〜１．１５の範囲が好適である。このことで、成形時にエポキシ樹脂の硬化が十分に促進され、高い強度を有する燃料電池セパレータ４を製造することができる。１.００より小さいと、十分な強度を得ることができなくなるおそれがあり、１.１５を超えると硬化開始剤が未反応で残り性能が低下すると共に、成形性が低下したり、不純物が溶出したりするおそれがあるため好ましくない。
【００３７】
熱硬化性樹脂としてフェノール樹脂を用いる場合には、フェノール樹脂として開環重合により重合反応が進行するフェノール樹脂を用いるのが好ましい。このようなフェノール樹脂では、成形工程での脱水によるガス発生がないことから、成形品、すなわち燃料電池セパレータ４におけるボイドの発生を防止でき、これにより高い気密性が確保される。このようなフェノール樹脂として、取扱いが容易な、融点が７０〜８０℃のレゾール型フェノール樹脂を用いるのが好ましい。このようなレゾール型フェノール樹脂としては、例えば核磁気共鳴法（１３Ｃ−ＮＭＲ）で、オルト−オルト２５〜３５％、オルト−パラ６０〜７０％、パラ−パラ５〜１０％の構造を有するレゾール型フェノール樹脂を挙げることができる。
【００３８】
このようなレゾール型フェノール樹脂は、熱硬化性樹脂として単独で使用しても良いし、エポキシ樹脂などと共に使用する場合は１０〜７０質量％の範囲に設定して使用しても良い。
【００３９】
また、上記の熱硬化性樹脂に対して、カップリング剤、離型剤などの添加剤を含有させてもよい。カップリング剤は黒鉛粒子の表面改質のために用いられ、分散性や熱硬化性樹脂の強度を向上させることができ、離型剤は、燃料電池セパレータ４を成形する際の金型離型性を向上させることができる。
【００４０】
カップリング剤の種類としてはシリコン系、チタネート系、アプミニウム系化合物など各種のカップリング剤を例示することができる。これらの中でも特にシリコン系カップリング剤のエポキシシランを用いるのが好ましい。このようなカップリング剤の添加方法としては、熱硬化性樹脂に直接もしくは有機溶媒などで希釈して添加してもよいし、黒鉛粒子の表面に直接又は有機溶媒などで希釈した溶液を噴射して処理してもよい。カップリング剤の添加量は、黒鉛粒子の比表面積と使用するカップリング剤の単位質量当たりの被覆面積とから適宜設定される。例えば、使用するカップリング剤の被覆面積の総量が、黒鉛粒子の表面積の総量に対して、０．５〜２倍が好ましい範囲である。カップリング剤の添加量が多すぎると、成形時に金型表面を汚染する原因になるおそれがあるため好ましくない。
【００４１】
また、離型剤としては、炭化水素系化合物、アマイド系化合物、脂肪酸系化合物など各種の離型剤を例示することができ、これらを複数種使用してもよい。例えば、天然カルナバワックスやモンタン酸ビスアマイドを用いるのが好ましい。離型剤の含有量は、適宜設定されるが、組成物全量に対して０．１〜４．０質量％の範囲であることが好ましく、この含有量が０．１質量％未満では成形時に十分な金型離型性が得られないおそれがあり、また４．０質量％を超えると、金型表面が汚染したり、成形して得られる燃料電池セパレータ４に必要とされる水との濡れ性が十分に得られなくなる場合がある。
【００４２】
黒鉛粒子の含有量は、樹脂組成物９全量に対して７０〜９０質量％であることが好ましい。７０質量％未満の場合には、プリプレグ１０において十分な導電性が得られなくなるおそれがあり、また９０質量％を超える場合にはガス不透過性や燃料電池セパレータ４の成形性や機械的強度が低下するおそれがあるため好ましくない。
【００４３】
また、上記黒鉛粒子としては、人造黒鉛、天然黒鉛のいずれかを含むものであってもよいし、双方を含んでいてもよい。人造黒鉛は、石油コークス類を原料とし、これを高温焼成、更に黒鉛化炉で無定形炭素を人工的に転移変成されており、極低灰分で異方性が少ないことから、燃料電池セパレータ４を実際に使用した場合には、燃料電池セパレータ４からの不純物の溶出を抑えることができると共に、優れた導電性を得ることができるため好ましい。天然黒鉛は、結晶が良く発達しており、高い導電性を得ることができる。特に、球状天然黒鉛、葉片状の結晶でその平均粒径が２０μｍ以下の鱗片状天然黒鉛を用いることで、燃料電池セパレータ４の優れた導電性を得ることができるため好ましい。球状天然黒鉛は、例えば、球状化粉砕加工により配向性を抑えたものを挙げることができる。
【００４４】
また、樹脂組成物９全体における水溶性イオンである塩素イオン、ナトリウムイオンの含有量が、それぞれ樹脂組成物９全量に対して５ｐｐｍ以下であることが好ましい。この値が５ｐｐｍを超える場合には燃料電池として電圧などの特性が低下するおそれがあるため好ましくない。塩素イオン、ナトリウムイオンの含有量は、樹脂組成物９を成形して得られる燃料電池セパレータ４から水溶性イオンを抽出し、これをイオンクロマトグラフ法で評価測定したものを、樹脂組成物９の質量に基づいて換算することで導出することができる。
【００４５】
そして、本発明に係る燃料電池セパレータを製造するにあたっては、上述した基材８をプリプレグ１０に加工しないでそのまま使用したり、又は、上述した基材８を加工して得たプリプレグ１０を使用したりすることができる。具体的には、基材８又はプリプレグ１０を樹脂組成物９の両外層に配置してアウトサート成形することによって、燃料電池セパレータ４を製造することができる。ここで、上記樹脂組成物９としては、プリプレグ１０を製造するのに使用したものと同一のものを用いることができる。
【００４６】
例えば、図２に示すような複数個の凸部５が形成されている燃料電池セパレータ４を得るためには、図１に示すように上記凸部５に対応する凹部１１が設けられた上型１２と下型１３とからなる金型が用いられる。そして、まず、図１（ａ）に示すように、下型１３のキャビティ１４に基材８又はプリプレグ１０を載置すると共に、この基材８又はプリプレグ１０上に樹脂組成物９を供給し、さらにその上に基材８又はプリプレグ１０を載置する。ここで、上下の基材８又はプリプレグ１０の間に挟まれる樹脂組成物９としては、あらかじめ成形用シート１５として製造されたものを１枚又は複数枚用いることができる。次に、図１（ｂ）に示すように、上型１２と下型１３とを型締めして加熱圧縮する。このときの成形条件としては、例えば金型温度は１５０〜３００℃、圧力は９.８〜４９.３ＭＰａ（１００〜５００ｋｇｆ／ｃｍ２）、成形時間は１０〜６０分の範囲に設定することができる。これらの条件は、基材８やプリプレグ１０の種類、熱硬化性樹脂の硬化特性、プレスの性能等により適宜設定されるが、高温で成形することで成形サイクルを短縮することができるため、効率的に生産することができる。
【００４７】
このように上型１２と下型１３とによって、基材８又はプリプレグ１０と樹脂組成物９とが加熱圧縮成形されて、上型１２と下型１３とに設けられた凹部１１が転写され、固化した後、脱型することで、図１（ｃ）に示すような複数個の凸部５を備えた燃料電池セパレータ４を得ることができる。この燃料電池セパレータ４の表面は、アウトサート成形によって、基材８又はプリプレグ１０で被覆されることとなる。また、隣り合う凸部５同士の間に、燃料である水素と酸素の流路であるガス供給排出用溝６が構成される。
【００４８】
従来の燃料電池セパレータでは、たとえ高強度の基材が用いられていたとしても、この基材はインサート成形で硬化樹脂の内部に埋入されてしまう。そうすると、硬くて脆い樹脂が燃料電池セパレータの表面に存在することとなって、振動等でクラックが生じやすくなり、十分な機械的強度を得ることができなかった。しかしながら、本発明に係る燃料電池セパレータでは、硬化樹脂に比べて高強度の基材８がアウトサート成形で燃料電池セパレータ４の表面に存在することとなり、硬化樹脂を基材８で保護することができるので、クラックが生ずることはなく、優れた機械的強度を得ることができるものである。また、従来の燃料電池セパレータでは、たとえ導電性の良好な基材が用いられていたとしても、やはりこの基材はインサート成形で硬化樹脂の内部に埋入されてしまう。そうすると、比較的導電性の低い樹脂が燃料電池セパレータの表面に存在することとなって、接触抵抗を十分に低減することができなかった。しかしながら、本発明に係る燃料電池セパレータでは、樹脂に比べて導電性の良好な基材８をアウトサート成形で燃料電池セパレータ４の表面に存在させることができるので、接触抵抗の低減を図ることができるものである。
【００４９】
また、燃料電池セパレータ４の製造に用いられる基材８は、燃料電池の電極を構成するガス拡散層７として用いられるものであることが好ましい。すなわち、ガス拡散層７と同種の素材で形成された基材８を用いて、燃料電池セパレータ４を製造するのが好ましい。このように、本発明に係る燃料電池セパレータでは、燃料電池の電極を構成するガス拡散層７と同種の素材で形成された基材８がアウトサート成形で燃料電池セパレータ４の表面に存在することとなるので、接触抵抗を一層低くすることができるものである。
【００５０】
また、燃料電池セパレータ４の全有機体炭素（ＴＯＣ：ｔｏｔａｌ  ｏｒｇａｎｉｃ  ｃａｒｂｏｎ）は１００ｐｐｍ以下となるようにすることが好ましい。このことによって、燃料電池として特性の低下を抑制することができる。ＴＯＣが１００ｐｐｍを超える場合には、燃料電池として特性の低下が発生するおそれがあるため好ましくない。ＴＯＣの値は、高純度の原材料を選択したり、熱硬化性樹脂の当量比を調整したり、後硬化処理したりすることによって低減させることができる。
【実施例】
【００５１】
以下、本発明を実施例によって具体的に説明する。
【００５２】
＜実施例１〜６＞
（基材・プリプレグ）
基材として、カーボンクロス（東邦テナックス（株）製「ＳＹＣＣ２５−００１７３−５６」、単重１０５ｇ／ｃｍ２、厚み０．２７ｍｍ）、カーボンフェルト（東邦テナックス（株）製「ＣＮＷ７３Ｘ−Ａ２３５１−５６」、単重６０ｇ／ｃｍ２、厚み０．２４ｍｍ）、カーボンペーパＡ（ＳＧＬカーボン製「ＳＩＧＲＡＣＥＴ  ＧＤＬ  品番：ＧＤＬ２０」、単重６０ｇ／ｃｍ２、厚み０．２１５ｍｍ）、カーボンペーパＢ（ＳＧＬカーボン製「ＳＩＧＲＡＣＥＴ  ＧＤＬ  品番：ＧＤＬ２１」、単重４０ｇ／ｃｍ２、厚み０．２０ｍｍ）、カーボンペーパＣ（ＳＧＬカーボン製「ＳＩＧＲＡＣＥＴ  ＧＤＬ  品番：ＧＤＬ３０」、単重９０ｇ／ｃｍ２、厚み０．３ｍｍ）を用いた。また、プリプレグとして、カーボンクロスプリプレグ（東邦テナックス（株）製「Ｗ−３１０１／Ｑ−１１２Ｊ」、単重１５０ｇ／ｃｍ２、樹脂量３７質量％）を用いた。
【００５３】
（成形用シートの製造）
［表１］に示す配合量で、加熱した混練機に原料を入れて混練し、成形材料（樹脂組成物）を得た。この成形材料を用いて、圧延ロールを有するシート成形機により、５０℃、面圧１９．６ＭＰａ（２００ｋｇｆ／ｃｍ２）、成形時間１０分の条件で、寸法が２００ｍｍ×２００ｍｍ、厚さが５ｍｍの成形用シートを得た。なお、混練機としては、「Ｓ２ＫＲＣニーダー」（栗本鉄工所（株）製）を使用した。
【００５４】
［表１］中の各成分の詳細は以下の通りである。
【００５５】
樹脂Ａ：クレゾールノボラック型エポキシ樹脂（日本化薬（株）製「ＥＯＣＮ−１０２０」）、エポキシ当量１９９、融点７５℃
樹脂Ｂ：フェノールノボラック樹脂（硬化開始剤）（群栄化学工業（株）製「ＰＳＭ６２００」）、ＯＨ当量１０５
樹脂Ｃ：レゾール型フェノール樹脂（群栄化学工業（株）製「サンプルＡ」）、融点７５℃、核磁気共鳴法（１３Ｃ−ＮＭＲ）で、オルト−オルト２５〜３５％、オルト−パラ６０〜７０％、パラ−パラ５〜１０％の構造である。
【００５６】
硬化剤Ａ：トリフェニルホスフィン（硬化触媒）（北興化学工業（株）製「ＴＰＰ」）
黒鉛Ａ：人造黒鉛（（株）中越黒鉛工業所製「ＳＧＳ２０Ａ」）、平均粒径２０μｍ
黒鉛Ｂ：天然黒鉛（（株）中越黒鉛工業所製「ＷＦ０２５」）、平均粒径２５μｍ
黒鉛Ｃ：天然黒鉛（（株）中越黒鉛工業所製「ＷＲ１５」）、平均粒径１５μｍ
カップリング剤：エポキシシラン（日本ユニカー（株）製「Ａ１８７」）
ワックスＡ：天然カルナバワックス（大日化学工業（株）製「Ｈ１−１００」）、融点８３℃
ワックスＢ：モンタン酸ビスアマイド（大日化学工業（株）製「Ｊ−９００」）、融点１２３℃
添加溶媒：ＭＥＫ（メチルエチルケトン）（このＭＥＫは実施例４において樹脂ワニス調製用の溶媒として用いた。）
（燃料電池セパレータの製造）
まず、図１（ａ）に示すように、下型のキャビティに基材又はプリプレグを載置すると共に、この基材又はプリプレグ上に成形用シートを載置し、さらにその上に基材又はプリプレグを載置した。次に、図１（ｂ）に示すように、上型と下型とを型締めして加熱圧縮した。このときの成形条件としては、金型温度は１８０℃、圧力（面圧）は１９．６ＭＰａ（２００ｋｇｆ／ｃｍ２）、成形時間は１０分に設定した。このように、基材又はプリプレグを成形用シートの両外層に配置してアウトサート成形することによって、図１（ｃ）に示すような複数個の凸部を備えた燃料電池セパレータ（板厚１．５ｍｍ）を製造した。
【００５７】
＜比較例１＞
アウトサート成形せずにインサート成形するようにした以外は、実施例３と同様にして燃料電池セパレータを製造した。具体的には、まず、下型のキャビティに成形用シートを載置すると共に、この成形用シート上に基材を載置し、さらにその上に成形用シートを載置した。次に、上型と下型とを型締めして加熱圧縮した。このときの成形条件としては、金型温度は１８０℃、圧力（面圧）は１９．６ＭＰａ（２００ｋｇｆ／ｃｍ２）、成形時間は１０分に設定した。このように、インサート成形することによって、複数個の凸部を備えた燃料電池セパレータ（板厚１．５ｍｍ）を製造した。
【００５８】
＜比較例２＞
アウトサート成形もインサート成形もしないようにした以外は、実施例３と同様にして燃料電池セパレータを製造した。具体的には、まず、下型のキャビティに成形用シートを載置し、次に、上型と下型とを型締めして加熱圧縮した。このときの成形条件としては、金型温度は１８０℃、圧力（面圧）は１９．６ＭＰａ（２００ｋｇｆ／ｃｍ２）、成形時間は１０分に設定した。このように成形することによって、複数個の凸部を備えた燃料電池セパレータ（板厚１．５ｍｍ）を製造した。
【００５９】
次に、上記のようにして得られた各燃料電池セパレータについて、下記のような評価方法で、成形性、ＴＯＣ測定、水溶性イオン分析、電気伝導度、曲げ強度、接触抵抗を測定した。これらの結果を［表１］に示す。
【００６０】
（評価方法）
成形性：各実施例、比較例において、３０個の燃料電池セパレータを製造し、それらの外観を観察することにより、充填不良の有無を確認し、その発生数で評価した。
【００６１】
ＴＯＣ測定：ＪＩＳ  Ｋ０５５１−４.３に従い、燃料電池セパレータをイオン交換水にて１分間洗浄した。なお、洗浄にはメタノールとイオン交換水を併用してもよい。次いで、ガラスビン中に燃料電池セパレータとイオン交換水とを、燃料電池セパレータ１０ｇに対してイオン交換水が１００ｍｌとなるように入れ、９０℃で５０時間処理した。処理後のイオン交換水中に燐酸を添加し、ｐＨ２以下に調整した後、東レエンジニアリング（株）製「東レアストロＴＯＣ自動分析計ＭＯＤＥＬ１８００」にて、湿式−赤外線式ＴＯＣ測定法でＴＯＣを測定した。
【００６２】
水溶性イオン分析：燃料電池セパレータをイオン交換水にて１分間洗浄した。なお、洗浄にはメタノールとイオン交換水を併用してもよい。次いで、ポリエチレンビン中に燃料電池セパレータとイオン交換水とを、燃料電池セパレータ１０ｇに対してイオン交換水が１００ｍｌとなるように入れ、９０℃で５０時間処理した。処理後のイオン交換水を（株）島津製作所製イオンクロマトグラフィ「ＣＤＤ−６Ａ」にて測定した。
【００６３】
電気伝導度：燃料電池セパレータをイオン交換水にて１分間洗浄した。なお、洗浄にはメタノールとイオン交換水を併用してもよい。次いで、ポリエチレンビン中に燃料電池セパレータとイオン交換水とを、燃料電池セパレータ１０ｇに対してイオン交換水が１００ｍｌとなるように入れ、９０℃で５０時間処理した。処理後のイオン交換水を導電率計で測定した。
【００６４】
曲げ強度：ＪＩＳ  Ｋ６９１１に従い、燃料電池セパレータの溝のない部分を切り出して、曲げ強度を測定した。
【００６５】
接触抵抗：燃料電池セパレータ４の溝のない部分を切り出して、これを接触抵抗測定用のサンプル２１とした。このサンプル２１を図３のようにカーボンペーパ２２（東レ（株）製「ＴＧＰ−１２０−４００Ｘ４００」）で挟み、導電性ブロック２３を介してプレス機２４で加圧すると共に、導電性ブロック２３に接続した定電流装置（図示省略）により一定の電流を流した。そして、カーボンペーパ２２に接続した検出器（図示省略）で、サンプル２１の接触抵抗を測定した。なお、図３中、２５は絶縁体であって、導電性ブロック２３とプレス機２４との絶縁を確保するためのものであり、２６は鰐口クリップであって、検出器からの接続コード２７をカーボンペーパ２２につなぐためのものである。
【００６６】
【表１】
2006127812.tif 000003
【００６７】
［表１］にみられるように、実施例１〜６の燃料電池セパレータは、機械的強度が高く、接触抵抗が低いことが確認される。
【図面の簡単な説明】
【００６８】
【図１】本発明の実施の形態の一例を示すものであり、（ａ）〜（ｃ）は断面図である。
【図２】燃料電池の基本構造を模式的に例示した斜視図である。
【図３】接触抵抗の測定方法の一例を示す概略断面図である。
【符号の説明】
【００６９】
７  ガス拡散層
８  基材
９  樹脂組成物
１０  プリプレグ
【図１】
2006127812.tif 000004
【図２】
2006127812.tif 000005
【図３】
2006127812.tif 000006